(57)【要約】本発明は新規なコンデンサに関する。このコンデンサは、電気二重層コンデンサに使用できる。このコンデンサは、活性炭を含む分極性電極と、二酸化鉛と硫酸鉛とを含む非分極性電極とを有する。本発明のコンデンサは、極めて高い電気容量と、より高い耐久性と、低い抵抗とを提供すると共に、高い導電性を維持する。また、前記電極は、より短時間で安価に製造できる。【選択図】図１
2004521511.tif 000002
【特許請求の範囲】
【請求項１】
炭素材料から成る分極性電極と、二酸化鉛と硫酸鉛とを含む非分極性電極と、前記分極性電極と前記非分極性電極との間のセパレータと、硫酸を含有する水溶液電解質とを備える電気二重層コンデンサであって、
前記硫酸鉛と前記二酸化鉛との質量比は、約０．１〜９９％から９９〜０．１％の範囲であり、
前記分極性電極は鉛を含有する
コンデンサ。
【請求項２】
前記分極性電極における鉛の量は、約０．０３〜約３重量％の範囲である請求項１記載のコンデンサ。
【請求項３】
前記非分極性電極は、硫酸鉛質量の約０．２〜約５％の一酸化鉛を含有する請求項１記載のコンデンサ。
【請求項４】
前記非分極性電極は、当該電極の固体活物質の約０．１〜約５％の燐酸鉛を含有する請求項１記載のコンデンサ。
【請求項５】
前記分極性電極と前記非分極性電極と前記セパレータと前記水溶液電解質とをケースに収容し、前記分極性電極と前記非分極性電極と前記セパレータとは多孔質であり、前記ケース内における前記電解質の体積は前記電極およびセパレータ中の細孔の合計体積よりも小さい請求項１記載のコンデンサ。
【請求項６】
前記両電極およびセパレータ中の細孔体積において前記電解質が無い部分の割合は、約１０％〜約５０％である請求項５記載のコンデンサ。
【請求項７】
前記ケースは内部空間を有し、当該内部空間は真空である請求項５記載のコンデンサ。
【請求項８】
前記分極性電極と前記非分極性電極と前記セパレータと前記水溶液電解質とで１つのコンデンサセルを構成し、少なくとも１つのコンデンサセルをケースの圧力カバー間に圧縮収容する請求項１記載のコンデンサ。
【発明の詳細な説明】
【技術分野】
【０００１】
本発明は電気工学に関し、特にコンデンサ工学に関する。本発明は、電気二重層（electric double layer；ＥＤＬ）エネルギを利用した高容量コンデンサの製造に使用できる。電気二重層コンデンサは、バックアップ電源として無停電電源装置を必要とするシステムに使用できる。例えば、コンピュータ、通信装置、デジタルプログラマブル旋盤、連続繰り返し製造工程等のシステムに使用できる。内燃機関の電気始動、車椅子のエンジン動力、ゴルフカート等にも使用できる。
【０００２】
背景技術
電気二重層（ＥＤＬ）コンデンサの形態を取った蓄電装置は、いくつか存在する。例えば、米国特許第４，３１３，０８４号および米国特許第４，５６２，５１１号が開示している。このようなコンデンサは、２つの多孔質分極性電極と、両者間に配置した誘電体材料から成る多孔質セパレータと、カレントコレクタとを含む。硫酸水溶液等の非水系または水系の液体電解質は、電極およびセパレータの細孔およびコンデンサケース内の自由空間に保持される。電荷は、電極材料と電解質との間の界面における細孔に蓄積される。分極性電極の製造は、一般に各種多孔質炭素材料が使用される。電気二重層コンデンサの容量を増やすため、これら炭素材料は、あらかじめ活性化され、その比表面積は３００〜３０００ｍ２／ｇまで増加する。
【０００３】
電気二重層コンデンサは、従来の静電コンデンサおよび電解コンデンサに比べ、容量がかなり高く、活性電極材料１グラムあたり数十ファラドから数百ファラドにもなる。しかしながら、このコンデンサの欠点は、比エネルギが比較的低く、３Ｗｈ／ｌを越えないことである。二重層コンデンサの最大比エネルギ値は、非水系電解質によって決まり、最大電圧値は３〜３．５Ｖの範囲である。しかしながら、このコンデンサは、放電および充電電流が極めて小さい。これは、非水系電解質の導電率が非常に低いからである。水系電解質を使用する二重層コンデンサは、約０．９Ｖの最大電圧値において、さらに低い０．５〜２Ｗｈ／ｌの比エネルギを示す。かかる二重層コンデンサは、０．９Ｖよりも高い電圧において長時間（極めて長い時間）充電状態に保つと、正の炭素電極の酸化が顕著になる。
【０００４】
炭素材料から成る１つだけの分極性電極を有する電気二重層コンデンサは、特願平２−１１００８号に記載されている。他方の電極は、分極性（すなわち蓄電）ではなく、リチウムまたはリチウム合金からなり、電解質は非水である。かかるコンデンサは、２つの分極性電極を有する従来の二重層コンデンサに比較し、より高い比エネルギを有する。しかしながらこの欠点は、実際の充電および放電電流が非常に低い（０．１〜１ｍＡ／ｃｍ２）ことであり、非水系電解質を使うために出力密度が非常に低いことである。このコンデンサを含め、全ての再充電可能リチウム装置の別の欠点は、再利用回数が非常に低く、約１００〜２００回である。
【０００５】
国際公開公報ＷＯ９７／０７５１８は、繊維性炭素材料から成る１つだけの分極性電極を有する電気二重層コンデンサを開示する。他方の電極は、酸化ニッケルからなり、非分極性である。アルカリ金属炭酸塩または水酸化物の水溶液を電解質として使用する。このコンデンサは、比エネルギ（１２．５Ｗｈ／ｌまで）および最大電圧（１．４Ｖ）のいずれにおいても、２つの分極電極を有する二重層コンデンサをはるかに上回る。
【０００６】
しかしながら、このコンデンサは、多くの欠点を有する。すなわち１）比エネルギの高さが不十分であり、２）多量の酸化ニッケルを使うためにコストが高い。
【０００７】
技術的観点および実際的な効果から、本発明に最も近いのは、非分極性電極の活性成分として鉛化合物を使用する電気二重層コンデンサである。かかるコンデンサは、国際特許出願ＰＣＴ／ＲＵ９７／００３５３および国際特許出願ＰＣＴ／ＲＵ９７／００４１１が開示している。特に、二酸化鉛は国際特許出願ＰＣＴ／ＲＵ９７／００３５３が使用し、硫酸鉛は国際特許出願ＰＣＴ／ＲＵ９７／００４１１が使用している。国際特許出願ＰＣＴ／ＲＵ９７／００３５３が開示する装置は、本発明の原型と見なせる。
【０００８】
電気二重層コンデンサのさらに別の欠点は、過充電における電極の気体発生である。例えば、正電極における酸素ガスの発生、および／または負電極における水素ガスの発生である。これが発生する理由は、過充電により、対応する電極においてガス発生電位に到達するからである。その結果、コンデンサケース内の圧力が上昇し、特別の圧力開放弁を備えていなければ、減圧や爆発につながり得る。しかしながら、そのような弁は、減圧や爆発を防止するには信頼性が不十分であることが多い。例えば、ほこりが詰まることがある。これら全てを考慮すると、電気二重層コンデンサは根本的な欠点を有する。すなわち減圧や爆発の可能性および特別な保守の必要性である。減圧を防止するため、さらなる安全策として充電終了電圧を著しく下げる。これは、開始放電電圧も下げることになる。これは、電気二重層コンデンサの比エネルギを著しく下げる結果となる。この比エネルギは、開始放電電圧の二乗と最終放電電圧の二乗との差に直接比例する。
【０００９】
発明の開示
本発明の目的は、コンデンサの比エネルギを高め、そのコストを削減することである。
【００１０】
これら両目的とも、以下に記載の本発明により実現する。本発明が提供するコンデンサは、多孔質炭素材料から成る分極性電極と、硫酸鉛および二酸化鉛を活性成分として含む材料から成る非分極性電極と、電解質としての硫酸の水溶液とから成る。分極性炭素電極は負であり、ＰｂＯ２／ＰｂＳＯ４電極は正である。
【００１１】
硫酸鉛と二酸化鉛との好適な質量比は、約０．１〜９９％から約９９〜０．１％の範囲である。
【００１２】
次の電気化学反応は、放電および充電中、正電極に発生する。
【００１３】
ＰｂＯ２＋ＨＳＯ４−＋３Ｈ＋＋２ｅ⇔ＰｂＳＯ４＋２Ｈ２Ｏ  （１）
使用した動作条件において、充電状態における上記可逆反応の最大平衡電位は、約１．８Ｖである。
【００１４】
繰り返し過程において、電気二重層の負電極に再充電する。電気二重層の充電・放電過程は次のように書ける。
【００１５】
（Ｈ＋）ａｄ／ｅ＋ＨＳＯ４−⇔Ｈ＋＋（ＨＳＯ４−）ａｄ／−ｅ＋２ｅ−  （２）
ここで（Ｈ＋）ａｄ／ｅは炭素電極の負荷電表面において電気二重層に吸着したプロトンを示し（コンデンサの充電状態）、（ＨＳＯ４−）ａｄ／−ｅは炭素電極の正荷電表面において電気二重層に吸着した重硫酸塩イオンを示す（コンデンサの放電状態）。発明者等の実験によれば、前記電極の電位は、同一溶液中の通常の水素電極に比べ、−０．２〜１．０Ｖの範囲で変化した。
【００１６】
反応（１）および（２）を組み合わせると、電気二重層コンデンサにおいて発生する電気化学反応の全体式を次のように書ける。
【００１７】
ＰｂＯ２＋２Ｈ２ＳＯ４＋（Ｈ＋）ａｄ／ｅ⇔ＰｂＳＯ４＋２Ｈ２Ｏ＋（ＨＳＯ４−）ａｄ／−ｅ  （３）
ここで注意すべきは、いずれの放電度においても、正電極の活性質量が二酸化鉛と硫酸鉛とを共に含むことである。これは、化学分析の結果、判明した。完全に充電した状態において、ＰｂＳＯ４とＰｂＯ２の実際質量比は、一般に約９９％ＰｂＯ２に対する約０．１％ＰｂＳＯ４を下回らない。一方、完全に放電した状態では、一般に約０．１％ＰｂＯ２に対する約９９％ＰｂＳＯ４を上回らない。
【００１８】
本発明に基づくコンデンサの基本特性は、表面状態に対する鉛電極の効果であり、活性炭電極の特性である。これは、鉛が正電極から負電極へ５００〜２０００ｍｇ／ｃｍ２で移動することによる（誘電結合プラズマ原子吸光分光分析にて測定）。その結果、活性炭電極の比容量は、１５０〜３００Ｆ／ｇほど増加する。
【００１９】
好適な実施例において、コンデンサセルまたはコンデンサバッテリスタックは、容器の強力カバー間に圧縮収容する。これは、特に炭素繊維または炭素フェルトから成る負電極を使用する場合に、コンデンサ内部抵抗を著しく減少する。さらに、電気二重層コンデンサの繰り返し寿命を制限する要因の一つである正電極活性質量の脱落を防止する。
【００２０】
前記した技術手法は、コンデンサの比エネルギを大きく増加すると共に、コストを低減する。比エネルギの増加は、開始放電電圧を約２．０〜２．１Ｖまで上昇させることにより、およびアルカリ電解質に比較して硫酸電解質の導電率を５０％上昇させることにより実現する。本発明に基づき製造する電気二重層コンデンサのコストは、硫酸鉛および二酸化鉛電極を使用することにより減少する。これらは、酸化ニッケルに比べ、極めて安価である。
【００２１】
本発明の目的の１つは、完全に密閉したメンテナンスフリーのコンデンサを提供することである。これは、コンデンサ内において、相互接続したガス細孔システムを両電極およびセパレータ中に設けることで実現する。本発明は、以下に説明する技術手法を提案する。
【００２２】
コンデンサ内の電解質の体積は、電極およびセパレータ中の細孔の合計体積よりも小さい。
【００２３】
電極およびセパレータ中の細孔体積において、電解質を含まない部分は、１０〜５０％の範囲である。
【００２４】
コンデンサの内部空間は真空にする。
【００２５】
これら技術手法は、充電および過充電の終了において正電極に発生する酸素を、負電極において完全に消費させる。イオン化（電解還元）反応は、分極化（Ｅｐ＞１Ｖ）が非常に高く、また、この反応に対する活性炭の触媒性能が優れているため、好ましいものである。一方、過充電において負電極（炭素）に発生し得る気体状水素は、原理的には完全に正電極において消費される。これは、イオン化（電解酸化）反応による非常に高い分極化（Ｅｐ＞１Ｖ）の結果である。
【００２６】
前記気体細孔システムは、充電および過充電において発生する気体状酸素および水素を対向電極へ極めて高速に移動し、その対向電極においてイオン化を確実に行う。この気体細孔システム内の高速移動は、気相における気体拡散係数によって保証される。この係数は、液体電極に溶解した気体に関係した対応する拡散係数よりも３〜４のオーダーで大きい。さらに、拡散メカニズムよりも極めて高速な濾過移動メカニズムによっても保証される。
【００２７】
このように本発明は、国際公開公報ＷＯ９７／０７５１８の電気二重層コンデンサに比較し、比容量を数倍増加し、コストを約１０倍低減する。本発明のコンデンサは、エレメントの直列接続および並列接続のいずれも可能であり、それを基にして各種コンデンサバッテリの組み立てを可能にする。
【００２８】
さらに、本発明を使用すれば、完全に密閉したメンテナンスフリーのコンデンサを組み立てることができる。減圧を防止できることにより、充電終了値、すなわち比エネルギが増加する。また密閉設計は、充電電流を極めて大きくすることを可能にし、それに応じて充電時間を短縮する。これは、多くの使用分野において重要である。本発明の技術手法による別の利点は、電極およびセパレータの細孔体積の一部にのみ電解質を保持することであり、自由電解質が存在しないことである。これにより、電気二重層コンデンサの性能特性および動作特性が、空間位置、すなわち水平位置、垂直位置等に依存しなくなる。同じ理由によって、このコンデンサは、自動車、航空機、宇宙船等、高い加速度で移動する物体においても正常に機能する。
【００２９】
実施例
実施例１
電気二重層コンデンサ（図１）の構成を説明する。負電極５は８層のＴＣＡタイプ活性炭繊維から成り、比表面積は１２００ｍ２／ｇ、各層の厚さは３００μｍである。正電極７は、１ｍｍの厚さを有し、硫酸鉛と二酸化鉛とを含む固形活物質を有し、９４％の鉛と５％のアンチモンとを含む合金から成る格子にプレス成形している。コンデンサはさらに、グレースタイプの多孔質セパレータ６と、ケースの圧力カバー１と、コンデンサ電極間の短絡を防止する絶縁体２と、シート鋼から成るカレントコレクタ３と、黒鉛箔から成るカレントコレクタ保護耐蝕層４と、耐酸性シール材８と、耐圧ケース９とを備える。
【００３０】
化学分析によれば、正電極の固体活物質は、放電した状態において９１．２％のＰｂＳＯ４と４．６％のＰｂＯ２とを含み、充電した状態において３．２％のＰｂＳＯ４と９２．８％のＰｂＯ２とを含む。従って、硫酸鉛と二酸化鉛との質量比は、９５．２％〜３．３％の範囲である（これら計算においてＰｂＳＯ４とＰｂＯ２の合計質量を１００％とした）。５０％放電において、この比は４５．９５％であった。
【００３１】
放電した状態において、多孔質電極およびセパレータは、１．１ｇ／ｃｍ３の密度を有する硫酸の水溶液からなる電解質に浸漬している。両電極は板状であり、その寸法は７６×７４ｍｍである。ケース壁間において電極およびセパレータにかかる圧縮圧力は、１０ｋｇ／ｃｍ２である。電解質は、電極とセパレータとの細孔内にのみ保持する。細孔体積のうち電解質が無い部分の値は、重量測定によれば、負電極において３６％、正電極において２１％、セパレータにおいて１１．５％であった。
【００３２】
テストにおいて次のような値が得られた。最大電圧２．１Ｖ、比エネルギ５６．２Ｗｈ／ｌ（放電電流０．５Ａに対して）、充電・放電繰り返し数６８００（この値に達した後もテストを続行した）、内部抵抗５．８ｍΩ、充電時間１６分、ケース内の最大余剰気体圧力０．０１ａｔｍ。
【００３３】
実施例２
実施例１（図１）に説明したコンデンサとは異なる電気二重層コンデンサ（図２）である。これは、２つの負電極を使用する。各負電極は、４層のＴＣＡタイプ活性炭繊維（１２００ｍ２／ｇの比表面と３００μｍの層厚を有する）から成り、正電極の両側に配置し、相互接続する。正の非分極性電極７は、９４％の鉛と５％のアンチモンとを含む合金から成る格子で構成する。８３％の固体活物質と１７％のポリテトラフルオレチレンから成るペーストを格子の開口に塗布する。化学分析によれば、放電した状態において、組立品の硫酸鉛と二酸化鉛の質量比は、９５．８％であった。完全に充電した状態において、その比は５．６％であった。また５０％放電においては４５．１％であった（これら計算においてＰｂＳＯ４とＰｂＯ２の合計質量を１００％とした）。グレースタイプのセパレータ５を使用した。カレントコレクタ３は、シートステンレス鋼で製造した。カレントコレクタ耐蝕保護層４は、０．３ｍｍ厚の非多孔質黒鉛ベース炭素材料で形成した。両電極は板状とし、７６×７４ｍｍの寸法とした。本実施例は、開始密度１．１ｇ／ｃｍ２（コンデンサの放電状態において）を有する硫酸電解質を使用した。１０ｋｇ／ｃｍ２の圧縮圧力を電極に適用した。電解質は、電極およびセパレータの細孔内にのみ含めた。細孔体積のうち電解質が無い部分の値は、重量測定によれば、負電極において２９％、正電極において１９％、セパレータにおいて１０．５％であった。
【００３４】
図３は、放電時間に対するコンデンサ端子電圧（Ｕ）と負電極電位（Ｅ−）および正電極電位（Ｅ＋）との関係を示す図である（同一溶液内の通常の水素電極との対比）。図示の放電曲線は、温度２０℃および電流０．５Ａで測定した。
【００３５】
この図から、次のような結論が得られる。１）正電極の電位は、放電過程においてわずかな下降を示す。２）負電極の電位は、放電過程においてほぼ線形に上昇する。３）その結果、１．８Ｖ未満の電圧範囲における放電曲線は、ほぼ線形であり、これはコンデンサの特徴である。４）最大電圧（Ｕｍａｘ）は約２．１Ｖである。
【００３６】
炭素電極の酸化速度は、１Ｖより高い電位において著しいため、最小放電電圧Ｕｍｉｎは、（Ｅ−）ｍａｘ＝１．０Ｖの時に実現する。図３から明らかな通り、本コンデンサにおいては、Ｕｍｉｎ＝０．７Ｖである。
【００３７】
テストにおいて次の結果が得られた。比エネルギ５８．９Ｗ＊ｈｒ／ｌ（放電電流０．５Ａに対して）、充電・放電繰り返し回数６８００（この値に到達した後もテストを続行した）、内部抵抗５．１ｍΩ、充電時間１５分、ケース内の最大余剰気体圧力０．００８ａｔｍ。
【００３８】
本発明に基づくコンデンサは、国際公開公報ＷＯ９７／０７５１８に記載のコンデンサに比べ、いくつかの基本的利点を有する。
【００３９】
最大放電電圧の値がＵｍａｘ＝２．１Ｖと極めて高い。原型としての関連技術の場合、１．４Ｖに過ぎない。コンデンサ出力（Ｗ）は、その電圧の２乗に依存する。
【００４０】
Ｗ＝（Ｃ／２）［（Ｕｍａｘ）２−（Ｕｍｉｎ）２］  （４）
ここでＣは静電容量である。電圧におけるこのようなゲインは、比エネルギにおけるゲインを非常に大きくする。
【００４１】
硫酸電解質の導電率はアルカリ電解質に比べて非常に高いため、原型に比べ、比特性におけるゲインがさらに高くなる。
【００４２】
本発明に基づくコンデンサの比エネルギは、図３から計算すると５８．９Ｗｈ／ｌである。米国特許第４，３１３，０８４号および米国特許第４，５６２，５１１号に記載の電極の比エネルギは、２Ｗｈ／ｌを越えない。これら２タイプの電気二重層コンデンサを比較すれば明らかな通り、本発明に基づく電気二重層コンデンサの比エネルギは、これら先行特許に基づき組み立てた従来の電気二重層コンデンサより、数倍高い。これは、主として次の２つの理由による。
【００４３】
本発明に基づくコンデンサは、先行例の電極に比べ、最大電圧値Ｕｍａｘが十分に高い。
【００４４】
正電極電位が放電時間から実質的に独立している。
【００４５】
特願平２−１１００８号に記載の電極と比較した場合、本発明に基づくコンデンサは、十分に高い比容量において約１００ｍＡ／ｃｍ２の充電・放電電流を示し、６８００回の繰り返し寿命を達成している。これらの値は、当該先行例に基づくコンデンサの対応する値よりも極めて高い。
【００４６】
本発明に基づくコンデンサは、国際特許出願ＰＣＴ／ＲＵ９７／００３５３および国際特許出願ＰＣＴ／ＲＵ９７／００４１１に記載のコンデンサに比べ、いくつかの利点を提供する。
【００４７】
分極性電極に少量の鉛を追加することにより、容量および比エネルギが著しく増加する。これは、炭素のより顕著な親水化により当該電極の動作表面が増加する結果である。
【００４８】
本発明に基づくコンデンサは、非常に（約３０〜６０％）安価である。その理由は簡単である。純粋な活性成分（国際特許出願ＰＣＴ／ＲＵ９７／００３５３および国際特許出願ＰＣＴ／ＲＵ９７／００４１１の発明がそれぞれ求めるＰｂＯ２またはＰｂＳＯ４）を得るには長い時間と多くのエネルギを消費しなければならない。本発明は、非分極性電極の活性成分としてＰｂＯ２、ＰｂＳＯ４、ＰｂＯを共通ケース内において提供し、コンデンサの性能を低下させることがない。
【００４９】
少量の酸化鉛（ＰｂＯ）を加えると、正電極の構造を変化させ、中程度および高い電流における繰り返しにおいて、当該電極の劣化を最小にする。細孔構造における電気化学反応および変化の可逆性は、充電・放電過程中のコンデンサの理想的性能にとって必要である。実際、多孔構造は、繰り返しにより徐々に劣化する。これは、電極容量の低下、およびコンデンサ全体の容量および比エネルギの低下につながる。それほど低くない電流における劣化は、少量のＰｂＯを添加することにより進行を遅らせることができる。その結果、繰り返し性能が２０〜３０％向上する。同じ繰り返し数においては、比エネルギを増加できる。
【００５０】
少量の燐酸鉛Ｐｂ３（ＰＯ４）２を非分極性電極の固体活物質に添加すると、燐酸塩化を減らし、当該電極に溝状ができることを低減し、それによってコンデンサの繰り返し性を２０〜５０％向上する。
【００５１】
産業上の利用可能性
本発明に基づくコンデンサは、国際特許出願ＷＯ９７／０７５１８に基づく既知の電気二重層コンデンサよりも数倍高い比エネルギを提供し（１２．５Ｗｈ／ｌに対して５８．９Ｗｈ／ｌ）、約１０倍低いコストを実現する。本発明に基づくコンデンサは、エレメントの直列および並列接続を可能にし、様々な組合せのコンデンサバッテリの組み立てを可能にする。このコンデンサの重要な利点は、密閉されていることおよびメンテナンスフリーであることである。本コンデンサの性能および特性は、空間位置に左右されない。すなわち、水平、垂直等に配置しても性能および特性は同じである。本発明に基づくコンデンサは、自動車、航空機、宇宙船等におけるように、高い加速度で移動しても通常に機能すると期待される。
【図面の簡単な説明】
【００５２】
【図１】本発明に基づき組み立てたコンデンサの一例を示す図である。
【図２】本発明に基づくコンデンサ組立品の別例を示す図である。
【図３】放電時間に対するコンデンサ端子電圧（Ｕ）と負電極電位（Ｅ−）および正電極電位（Ｅ＋）との関係を示す図である。
【符号の説明】
【００５３】
図における番号は次の通りである。１−コンデンサケースの圧力カバー、２−絶縁体、３−金属カレントコレクタ、４−黒鉛箔から成るカレントコレクタ保護層、５−電解質に浸漬した負分極性多孔質炭素電極、６−電解質に浸漬した電子非伝導セパレータ、７−電解質に浸漬した硫酸鉛と二酸化鉛とから成る正電極、８−耐酸性シール材、９−耐圧ケース
【図３】
2004521511.tif 000003
【国際公開パンフレット】
2004521511.tif 000004
2004521511.tif 000005
2004521511.tif 000006
2004521511.tif 000007
2004521511.tif 000008
2004521511.tif 000009
2004521511.tif 000010
2004521511.tif 000011
2004521511.tif 000012
2004521511.tif 000013
2004521511.tif 000014
2004521511.tif 000015
2004521511.tif 000016
2004521511.tif 000017
2004521511.tif 000018
2004521511.tif 000019
2004521511.tif 000020
【国際調査報告】
2004521511.tif 000021
2004521511.tif 000022